【手続補正書】
【提出日】平成17年2月24日(2005.2.24)
【手続補正１】
【補正対象書類名】明細書
【補正対象項目名】特許請求の範囲
【補正方法】変更
【補正の内容】
【特許請求の範囲】
【請求項１】
酸化バリウム（ＢａＯ）および酸化アルミニウム（Ａｌ2Ｏ3）のうちの少なくとも一方を含み、かつ、
酸化鉛（ＰｂＯ）              ：４０〜６６重量％
二酸化珪素（ＳｉＯ2）         ：２〜２５重量％
三酸化ホウ素（Ｂ2Ｏ3）        ：５〜４０重量％
酸化バリウム（ＢａＯ）        ：０〜２０重量％
酸化アルミニウム（Ａｌ2Ｏ3）  ：０〜８重量％
酸化銅（ＣｕＯ）              ：０〜２重量％
酸化セリウム（ＣｅＯ2）       ：０〜２重量％
を含み、軟化点＋５０℃におけるlogηの値と、軟化点−５０℃におけるlogηの値との差の絶対値｜Δlogη｜が、４．２以上であることを特徴とする電極被覆用ガラス組成物。
ただし、ηはガラスの粘度（単位は［ｄＰａ・ｓ］）である。
【請求項２】
酸化バリウム（ＢａＯ）および酸化アルミニウム（Ａｌ2Ｏ3）のうちの少なくとも一方を含み、かつ、
酸化鉛（ＰｂＯ）              ：４０〜６６重量％
二酸化珪素（ＳｉＯ2）         ：２〜２５重量％
三酸化ホウ素（Ｂ2Ｏ3）        ：５〜４０重量％
酸化バリウム（ＢａＯ）        ：０〜２０重量％
酸化アルミニウム（Ａｌ2Ｏ3）  ：０〜８重量％
酸化銅（ＣｕＯ）              ：０〜２重量％
酸化セリウム（ＣｅＯ2）       ：０〜２重量％
を含み、粘度の温度依存性を示す関係式logη＝Ａ＋Ｂ／（Ｔ−Ｃ）において、係数Ａ，Ｂ，Ｃが、
Ａ：−９．５〜−４
Ｂ：３０００〜３９００
Ｃ：２４０〜３２０
であることを特徴とする電極被覆用ガラス組成物。
ただし、上記関係式において、ηはガラスの粘度（単位は［ｄＰａ・ｓ］）、Ｔは温度（℃）である。
【請求項３】
ＢａＯとＡｌ2Ｏ3との合計含有量が、５重量％以上である請求項１または２に記載の電極被覆用ガラス組成物。
【請求項４】
請求項１または２に記載の電極被覆用ガラス組成物からなるガラス粉末と、溶剤と、バインダー樹脂とを含むことを特徴とする電極被覆用ガラス形成用塗料。
【請求項５】
前記ガラス粉末は、最大粒径が１６μｍ以下であって、かつその粒度分布が粒径０．９〜１．３μｍおよび５〜６μｍにピークを有する請求項４に記載の電極被覆用ガラス形成用塗料。
【請求項６】
前面板と、前記前面板に対向して配置された背面板とを含むプラズマディスプレイパネルであって、
前記前面板は、前面基板と、前記前面基板上に設けられた表示電極と、前記前面基板の前記表示電極が設けられた面に形成された誘電体ガラス層とを含み、
前記誘電体ガラス層は、請求項１または２に記載の電極被覆用ガラス組成物を含むことを特徴とするプラズマディスプレイパネル。
【請求項７】
（ａ）前面基板上に表示電極を形成する工程と、
（ｂ）前記前面基板の前記表示電極が形成された面に、請求項４に記載の電極被覆用ガラス形成用塗料を塗布する工程と、
（ｃ）前記電極被覆用ガラス形成用塗料の塗膜を乾燥させる工程と、
（ｄ）前記塗膜を焼成して誘電体ガラス層を形成する工程と、を含むことを特徴とするプラズマディスプレイパネルの製造方法。
【請求項８】
前記塗膜を乾燥させる温度が７０〜１１０℃であることを特徴とする請求項７に記載のプラズマディスプレイパネルの製造方法。
【請求項９】
前記塗膜を焼成する温度が５００〜６００℃であることを特徴とする請求項７に記載のプラズマディスプレイパネルの製造方法。
【手続補正２】
【補正対象書類名】明細書
【補正対象項目名】０００９
【補正方法】変更
【補正の内容】
【０００９】
【課題を解決するための手段】
本発明の第一の電極被覆用ガラス組成物は、酸化バリウム（ＢａＯ）および酸化アルミニウム（Ａｌ2Ｏ3）のうちの少なくとも一方を含み、かつ、
酸化鉛（ＰｂＯ）              ：４０〜６６重量％
二酸化珪素（ＳｉＯ2）         ：２〜２５重量％
三酸化ホウ素（Ｂ2Ｏ3）        ：５〜４０重量％
酸化バリウム（ＢａＯ）        ：０〜２０重量％
酸化アルミニウム（Ａｌ2Ｏ3）  ：０〜８重量％
酸化銅（ＣｕＯ）              ：０〜２重量％
酸化セリウム（ＣｅＯ2）       ：０〜２重量％
を含み、軟化点＋５０℃におけるlogηの値と、軟化点−５０℃におけるlogηの値との差の絶対値｜Δlogη｜が、４．２以上であることを特徴とする。
ただし、ηはガラスの粘度（単位は［ｄＰａ・ｓ］）である。
【手続補正３】
【補正対象書類名】明細書
【補正対象項目名】００１０
【補正方法】変更
【補正の内容】
【００１０】
また、本発明の第二の電極被覆用ガラス組成物は、酸化バリウム（ＢａＯ）および酸化アルミニウム（Ａｌ2Ｏ3）のうちの少なくとも一方を含み、かつ、
酸化鉛（ＰｂＯ）              ：４０〜６６重量％
二酸化珪素（ＳｉＯ2）         ：２〜２５重量％
三酸化ホウ素（Ｂ2Ｏ3）        ：５〜４０重量％
酸化バリウム（ＢａＯ）        ：０〜２０重量％
酸化アルミニウム（Ａｌ2Ｏ3）  ：０〜８重量％
酸化銅（ＣｕＯ）              ：０〜２重量％
酸化セリウム（ＣｅＯ2）       ：０〜２重量％
を含み、粘度の温度依存性を示す関係式logη＝Ａ＋Ｂ／（Ｔ−Ｃ）において、係数Ａ，Ｂ，Ｃが、
Ａ：−９．５〜−４
Ｂ：３０００〜３９００
Ｃ：２４０〜３２０
であることを特徴とする。
ただし、上記関係式において、ηはガラスの粘度（単位は［ｄＰａ・ｓ］）、Ｔは温度（℃）である。
【手続補正４】
【補正対象書類名】明細書
【補正対象項目名】００１１
【補正方法】変更
【補正の内容】
【００１１】
本発明において、各組成の重量％は、厳密には、各元素の酸化物を化学量論的酸化物に換算したときの値である。
【手続補正５】
【補正対象書類名】明細書
【補正対象項目名】００１２
【補正方法】変更
【補正の内容】
【００１２】
本発明の電極被覆用ガラス形成用塗料は、本発明の第一〜第二の電極被覆用ガラス組成物の何れか一つからなるガラス粉末と、溶剤と、バインダー樹脂とを含むことを特徴としている。
【手続補正６】
【補正対象書類名】明細書
【補正対象項目名】００１３
【補正方法】変更
【補正の内容】
【００１３】
本発明のプラズマディスプレイパネルは、前面板と、前記前面板と対向して配置された背面板とを含むプラズマディスプレイパネルであって、前記前面板は、前面基板と、前記前面基板上に設けられた表示電極と、前記前面基板の前記表示電極が設けられた面に形成された誘電体ガラス層とを含み、前記誘電体ガラス層が、本発明の第一〜第二の電極被覆用ガラス組成物の何れか一つを含むことを特徴としている。
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】変更
【補正の内容】
【００１８】
また、本発明の第一〜第二の電極被覆用ガラス組成物において、軟化点は６００℃以下であることが好ましい。基板として用いるガラスよりも軟化点を低くするためである。
【手続補正９】
【補正対象書類名】明細書
【補正対象項目名】００１９
【補正方法】変更
【補正の内容】
【００１９】
また、本発明の第一〜第二の電極被覆用ガラス組成物において、３０〜３００℃における熱膨張係数が６８×１０-7／℃〜８６×１０-7／℃であることが好ましい。基板として用いるガラスとの間の熱膨張係数の差を小さくし、この熱膨張係数の差により生じる歪でガラス膜が割れるのを防ぐためである。